다음 에 , No . 14 내지 18 의 유리 를 제조 하 여 BaO 의 함유량 을 검토 하 였 다 . BaO 함유량 이 증가 하 면 , 이 유리 계 의 열 팽창 계수 가 커진다고 하 는 특징 을 가지 고 있 었 다 . BaO 를 6 중량 ％ 함유 한 No . 14 의 유리 에서 는 , 열 팽창 계수 가 65 × 10 - 7 / ℃ 로 , 배 면판 유리 에 대하 여 너무 작 고 , 성형 후 박리 형상 의 균열 이 생길 가능 성 이 높 아서 바람직 하 지 않 았 다 . 또한 , No . 15 내지 18 의 유리 에서 는 열 팽창 계수 가 71 내지 89 × 10 - 7 / ℃ 로 바람직 한 값 을 나타내 었 지만 , No . 18 에 나타내 는 유리 에서 는 열 팽창 계수 가 97 × 10 - 7 / ℃ 로 너무 커서 , 열 처리 공정 에서 배 면판 유리 로부터 받 는 인장 응력 이 크 고 , 세로 방향 으로 균열 이 생길 가능 성 이 있 어 바람직 하 지 않 았 다 .